REVENDICATIONS 1. Métal de soudure pour aciers au Cr-Mo à résistance élevée, formé par soudage à l'arc sous flux à l'aide d'une combinaison de fil plein et de flux lié, caractérisé en ce qu'il comporte 0,04 à 0,14 pour-cent en poids de C, 0,05 à 0,40 pour-cent en poids de Si, 0,50 à 1,30 pour-cent en poids de Mn, 2,00 à 3,25 pour-cent en poids de Cr, 0,90 à 1,20 pour-cent en poids de Mo, 0,05 à 1,00 pour-cent en poids de V, 0,015 pour-cent en poids ou moins de N et le reste étant du Fe et des impuretés acciden telles, dans lequel lesdites impuretés accidentelles contiennent 0,010 pour-cent en poids ou moins de P, 0,40 pour-cent en poids ou moins de Ni, 0,018 pour-cent en poids ou moins de Al + Ti, 0,010 pour-cent en poids ou moins de S, 0,010 pour-cent en poids ou moins de Sn, 0,010 pour-cent en poids ou moins de As, 0,010 pour-cent en poids ou moins de Sb, et moins de 0,045 pour-cent en poids de O, le résidu, collecté par extraction électrolytique uniquement à partir de la zone non-affectée du métal de soudure après recuit de stabilisation à une température de 6250C pendant 10 heures, contient 65 pour-cent en poids ou moins de V, et le rapport teneur en Fe/teneur en Cr dans ledit résidu est de 2,0 ou moins. 2. Métal de soudure pour aciers au Cr-Mo à résistance élevée, selon la revendication 1, caractérisé en ce que ledit résidu contient 35 pour-cent en poids ou moins de Fe et 10 pour-cent en poids ou plus de V. 3. Métal de soudure pour aciers au Cr-Mo à résistance élevée, selon la revendication 1 ou 2, caracté risé en ce que ledit métal de soudure comporte de plus au moins un élément choisi parmi le groupe constitué de 0,035 pour-cent en poids ou moins de Nb, 2,00 pour-cent en poids ou moins do W, et 1,00 pour-cent en poids ou plus de Co. 4. Métal de soudure pour aciers au Cr-Mo à résistance élevée, selon l'une quelconque des revendications 1 à 3, caractérisé en ce que ledit métal de soudure comporte de plus au moins un élément choisi parmi le groupe constitué de 0,035 pour-cent en poids ou moins de Zr, 0,070 pour-cent en poids ou moins de Hf, et 0,070 pour-cent en poids ou moins de Ta. 5. Métal de soudure pour aciers au Cr-Mo à résistance élevée, selon l'une quelconque des revendications 1 à 4, caractérisé en ce que ledit métal de soudure comporte de plus 0,001 à 0,015 pour-cent en poids de B. 6. Métal de soudure pour aciers au Cr-Mo à résistance élevée, selon l'une quelconque des revendications 1 à 5, caractérisé en ce que lorsque les teneurs en C, Si, Mn, P, O, V et Cr sont exprimées sous la forme [C), [Si), [Mn), [P), [O), [V] et [Cr), respectivement, la valeur de PN calculée par l'équation qui suit est située dans la plage allant de 5,0 à 10,0 PN = 100 x [C] + 10 x [Si] + [Mn] + 500 x [P] 50 x [O] - (1/5) x [V)/[C) - (1/10) x tCr]/tC] 7.Procédé de soudage à l'arc sous flux pour aciers au Cr-Mo à résistance élevée, par combinaison d'un fil plein et d'un flux lié, caractérisé en ce que ledit fil plein contient 0,05 à 0,15 pour-cent en poids de C, 0,70 à 1,60 pour-cent en poids de Mn, 2,00 à 3,80 pourcent en poids de Cr, 0,90 à 1,20 pour-cent en poids de Mo, et 0,40 pour-cent en poids ou moins de Si, ledit flux lié contenant 5 à 20 pour-cent en poids de SiO2, 20 à 40 pour-cent en poids de MgO, 5 à 25 pour-cent en poids de A1203, 2,4 à 12 pour-cent en poids de F (sous la forme de teneur réduite à partir de fluorure métallique) et 3 à 12 pour-cent en poids de CO2 (sous la forme de teneur réduite à partir de carbonate métallique), et en ce qu'on forme un métal de soudure défini dans l'une quelconque des revendications 1 à 6 par soudage à l'arc sous flux avec une entrée de chaleur de soudage de 20 à 50 kJ/cm. 8. Procédé de soudage à l'arc sous flux d'aciers au Cr-Mo à résistance élevée selon la revendication 7, caractérisé en ce que les températures de préchauffage et entre passes sont situées dans la plage allant de 225 à 3500C.